도 2 는 종래 기술 의 대류 - 기반 가열 / 건조 장치 를 나타낸다 . 건조 단계 동안 , 주형 ( 10 ) ( 금속 , 세라믹 또는 테플론 ( Teflon ) ( 등록 상표 ) 과 같 은 임의 의 적합 한 재료 로 제조 될 수 있 음 ) 을 , 폭기 된 습윤 예비 - 혼합물 로 충전 하 는데 , 이 는 제 1 면 ( 12 A ) ( 즉 , 상부 면 ) 및 반대편 의 제 2 면 ( 12 B ) ( 즉 , 주형 ( 10 ) 의 지지 표면 과 직접 접촉 하 기 때문 에 , 하부 면 ) 을 갖 는 시트 ( 12 ) 를 형성 한다 . 그러 한 주형 ( 10 ) 을 건조 단계 동안 대략 45 내지 46 분 간 130 ℃ 대류 오븐 내 에 넣 는다 . 대류 오븐 은 시트 ( 12 ) 를 위 로부터 , 즉 ( 빗금 친 화살표 에 의해 도시 된 바 와 같 은 ) 하향 가열 방향 을 따라 가열 하 는데 , 이 는 상기 시트 ( 12 ) 에서 제 1 면 ( 12 A ) 으로부터 반대편 의 제 2 면 ( 12 B ) 으로 감소 하 는 온도 구배 를 형성 한다 . 하향 가열 방향 은 ( 백색 화살표 에 의해 도시 된 바 와 같 은 ) 중력 방향 과 정렬 되 고 , 그러 한 정렬 된 위치 는 전체 건조 시간 에 내내 유지 된다 . 건조 동안 , 중력 은 하부 영역 을 향해 하향 으로 액체 예비 - 혼합물 을 배출 시키 는 한편 , 하향 가열 방향 은 상부 영역 을 먼저 건조 시키 고 하부 영역 은 마지막 에 건조 시킨다 . 그 결과 , 완전히 팽창 될 기회 를 갖 지 못한 가스 버블 에 의해 형성 된 작 은 개구 를 갖 는 다수 의 기공 을 포함 하 는 상부 표면 을 갖 는 다공성 고체 시트 가 형성 된다 . 더 작 은 기공 개구 를 갖 는 그러 한 상부 표면 은 시트 내로 의 물 침입 ( water ingress ) 에 대해 최적 이 아니 며 , 이 는 시트 의 용해 속도 를 제한 할 수 있 다 . 반면 에 , 그러 한 시트 의 하부 영역 은 치밀 하 며 덜 다공성 이 고 , 완전히 팽창 된 가스 버블 에 의해 더 큰 기공 이 형성 되 지만 개수 가 매우 적 고 , 그러 한 하부 영역 에서 의 기공 들 사이 의 셀 벽 은 중력 에 의해 유발 되 는 하향 액체 배출 로 인해 두껍 다 . 더 적 은 수 의 기공 및 두꺼운 셀 벽 을 갖 는 그러 한 치밀 한 하부 영역 은 시트 의 전반 적 인 용해 속도 에 대한 추가 의 속도 - 제한 요인 이 다 .